(57)【特許請求の範囲】
【請求項１】
建築板にインクジェット塗装を施して形成される化粧建築板であって、インクジェット塗装が施された面に、単色の着色塗膜を部分的に形成して、塗装欠陥箇所を含む領域に単色の着色塗膜を設けて補修して成ることを特徴とする化粧建築板。
【請求項２】
上記着色塗膜が、インクジェット塗装にて発現される意匠模様を構成する色のうちの一色と同色のものであることを特徴とする請求項１に記載の化粧建築板。
【請求項３】
上記着色塗膜が、ロールコータにより塗装されたものであることを特徴とする請求項１又は２に記載の化粧建築板。
【請求項４】
上記着色塗膜の隠蔽率が７０％以下であることを特徴とする請求項１乃至３のいずれかに記載の化粧建築板。
【請求項５】
請求項１乃至４に記載の化粧建築板における、塗装欠陥箇所を含む領域に、単色の着色塗膜を部分的に設けることを特徴とする化粧建築板の補修方法。
【発明の詳細な説明】
【技術分野】
【０００１】
本発明は、インクジェット塗装が施された化粧建築板及びその補修方法に関するものである。
【背景技術】
【０００２】
外壁材、屋根材、塀材などの建築用外装材には、セメント系の建築板が広く用いられている。このような建築板は、建物の外観の形成を担うため、各種の意匠を実現する表面化粧について技術的な検討が加えられている。たとえばセメント系成形材料を抄造、押出成形、注型成形等により成形して得られる湿潤シートを養生硬化させ、得られる無機質基材に塗装を施すことが一般的に行われている。
【０００３】
塗装の一方式として、最近、コンベア上で搬送される無機質基材の表面に向けて、この無機質基材の搬送速度と同期させてインクジェットノズルヘッドより塗料を噴射するインクジェット塗装が考えられている。このようなインクジェット塗装は、これまで一般的に用いられてきた塗装ロール等に比べ、局所的なしかも位置制御された塗装が可能である。したがって、濃淡表現などにより自然な風合いの高意匠塗装された建築板が製造可能であるという利点がある（特許文献１参照）。
【特許文献１】特開２００４−１７００７号公報
【発明の開示】
【発明が解決しようとする課題】
【０００４】
しかし、上記のようなインクジェット塗装後の建築板の表面が擦れたり施工作業中に損傷が発生するなどして意匠模様に欠陥が生じた場合、その補修は困難なものである。すなわち、ロール塗装等による塗装の場合は、刷毛塗り等により補修すれば補修した箇所が目立つことがないが、インクジェット塗装の場合は複数色のドットの点在により発現される意匠模様は上記のようにロール塗装等では表現し得ない独特の風合いを有することから、欠陥箇所を刷毛塗り等により補修しようとしても補修した箇所の風合いが他の箇所と全く異なったものとなって、補修した箇所が目立ってしまうという問題があった。
【０００５】
本発明は上記の点に鑑みて為されたものであり、インクジェット塗装により形成された意匠模様に欠陥が生じてもこの欠陥箇所を目立たず容易に補修することが可能な化粧建築板、及びこのような化粧建築板の塗装欠陥箇所の補修方法を提供することを目的とするものである。
【課題を解決するための手段】
【０００６】
本発明に係る化粧建築板は、建築板にインクジェット塗装を施して形成される化粧建築板であって、インクジェット塗装が施された面に、単色の着色塗膜２，３を部分的に形成して、塗装欠陥箇所４を含む領域に単色の着色塗膜３を設けて補修して成ることを特徴とするものである。
【０００７】
上記着色塗膜２が、インクジェット塗装にて発現される意匠模様を構成する色のうちの一色と同色のものであれば、着色塗膜２を形成した領域が意匠模様全体において浮き上がった印象を与えることがなく、自然な意匠模様を発現させることができる。
【０００８】
また、上記着色塗膜２は、ロールコータにより塗装されたものであると、インクジェット塗装が施された面における部分的な着色塗膜２の形成を容易に行うことができる。
【０００９】
また、上記着色塗膜２は隠蔽率が７０％以下であると、着色塗膜２を透かしてインクジェット塗装による意匠模様の存在を十分に視認することができ、深みのある高い意匠性を付与することができる。
【００１０】
本発明に係る化粧建築板の補修方法は、上記のような化粧建築板における、塗装欠陥箇所４を含む領域に、単色の着色塗膜３を部分的に設けることを特徴とするものである。
【発明の効果】
【００１１】
本発明によれば、インクジェット塗装が施された塗装面に部分的に着色塗膜を重ね塗りしてその箇所に着色塗膜の色合いを付与すると共にこの箇所におけるインクジェット塗装による意匠模様の鮮明性を意図的に低減してインクジェット塗装のみでは発現し得ない独特な意匠模様を発現することができ、しかもインクジェット塗装に欠陥が生じてもこの塗装欠陥箇所に着色塗膜を設ければ、塗装欠陥箇所における意匠模様を不鮮明化して目立たなくすると共に補修を行ったことを看者が認識することは著しく困難となり、塗装欠陥箇所の補修を容易に行うことができるようになる。
【発明を実施するための最良の形態】
【００１２】
以下、本発明を実施するための最良の形態を、図１，２を示して説明する。
【００１３】
建築板１の作製には、セメントと補強繊維を主成分とするセメント系成形材料を成形した湿潤シート（グリーンシート）を用いることができる。この湿潤シートは、セメント系の水性スラリーをセメント系成形材料として用いて、長網式、丸網式の各種の抄造法により抄造したり、押出成形したりするなどして得られるものである。セメント系成形材料としては、例えば水硬性のセメント成分が３０〜９５質量％、シリカ、珪石粉、フライアッシュ等の充填材が２〜６０質量％、パルプ等の補強繊維が３〜１０質量％を占める固形分からなるものとし、この固形分１００質量部に対し、水４０〜１００質量部程度の割合としたスラリーを用いることができる。なお、セメント成分は、普通ポルトランドセメントをはじめ、高炉セメント等の、適宜に組成調整されたものを用いることができる。補強繊維のパルプは、針葉樹パルプ、広葉樹パルプ、あるいはその混合物等を用いることができる。この湿潤シートを養生硬化することにより、建築板１を得ることができる。
【００１４】
上記建築板１の養生硬化は適宜の手法で行うことができるが、オートクレーブ養生をすることが望ましく、その際の温度としては１４０℃以上とすることが好適である。また、実際的には、養生は、オートクレーブ養生と、これに先行しての促進前養生、つまり加温のために水蒸気が投入される前養生との二段階での養生であることが望ましい。これによって、建築板１の強度が向上し、組織と性能の均一化が図られることになる。
【００１５】
この養生時には、養生前の湿潤シートの表面にシーラーを塗布することが望ましい。このシーラーを塗布することにより、養生時にエフロレッセンスが発生することを防止することができ、更にシーラーの塗膜が耐透水性を発揮することで、建築板１の耐透水性を向上することができる。
【００１６】
シーラーは特に制限されないが、例えばアクリル系、酢酸ビニル系、エポキシ系、塩化ゴム系、ウレタン系、シリコン系、フッ素系等の水性樹脂エマルションを用いることができる。
【００１７】
また、このようなシーラー中には、重質炭酸カルシウム、沈降性炭酸カルシウム、顔林、ベントナイト、セリサイト、ドロマイト、タルク、クレー、酸化アルミニウム、酸化マグネシウム、珪藻土等の無機粒子を混合することができる。
【００１８】
そして、このようなシーラーを湿潤シートの表面に塗布し、加熱成膜することでシーラーの塗膜を形成することができる。
【００１９】
このようなシーラーの塗装は、養生前に行うものであるが、上記のように促進前養生を行う場合には促進前養生後にシーラーを塗布し、次いでオートクレーブ養生を行うことが好ましく、これにより建築板１の耐凍害性や寸法安定性を向上することができる。
【００２０】
このような養生硬化により得られた建築板１には、必要に応じて乾燥処理や切削加工が施される。
【００２１】
このようにして得られた建築板１におけるシーラーの塗膜の表面に、必要に応じてインク受理層（インク受容層）を形成する。インク受理層はインクジェット塗装時に塗布されるインクを滲みなく定着させる機能を有し、インクを吸収する性質を有するもの、例えば吸水性を有する多孔質の層を形成するものであるが、このようなインク受理層を形成するための組成物（受理層形成組成物）としては、水性のものを用いることが好ましい。
【００２２】
上記受理層形成組成物としては、アクリル系エマルションをベースにしたアクリル樹脂塗料や、アクリルシリコン系エマルションをベースにしたアクリルシリコン樹脂塗料を用いることができる。受理層形成組成物には、体質顔料と吸湿性樹脂のうちの少なくとも一方を配合しておくのが好ましい。これにより、インクの定着性を向上させることができる上に、後で水性塗料でクリアー層を形成する際に滲みを防止することができると共に、発色性も向上させることができるものである。ここで、体質顔料としては、シリカ、アルミナ、水酸化アルミニウム、硫酸バリウム、多孔質シリカ、珪藻土等を用いることができ、吸湿性樹脂としては、酢酸ビニル、ウレタン系ポリマー、アクリル系ポリマー、ポリビニルアルコール等のインキ吸収性ポリマー等を用いることができる。また、インク受理層を受理層形成組成物で形成するにあたっては、建築板１の表面に受理層形成組成物を塗布量３０〜２００ｇ／ｍ２・ｗｅｔで塗布するのが好ましい。なお、受理層形成組成物の塗布は、スプレーガン、ロールコーター、フローコーター、カーテンコーター等を用いて行うことができる。
【００２３】
また、受理層形成組成物中の顔料は、上述した体質顔料のほか、着色顔料も意味する。着色顔料としては、酸化チタン、弁柄、オーカー、炭酸カルシウム、複合金属酸化物等の無機顔料や、カーボンブラック、キナクリドン、ナフトールレッド、シアニンブルー、シアニングリーン、ハンザイエロー、群青等の有機顔料を用いることができる。顔料は１種のみを用いたり、２種以上を組み合わせて用いたりすることができる。化粧建築板の耐候性を向上させることができることから、顔料の中でも無機顔料を用いるのが好ましい。顔料の粒径は、特に限定されるものではないが、平均粒径で０．０１〜４μｍ程度が好ましい。また、顔料の分散は通常の方法で行うことができ、また、その際に分散剤、分散助剤、増粘剤、カップリング剤等を使用することが可能である。
【００２４】
このような水性の受理層形成組成物を用いると、インクジェット塗装において水性インクを用いる場合の塗装模様の発色性が高くなる。
【００２５】
上記のような受理層形成組成物を、シーラーが設けられた建築板１の表面に例えばスプレーコート、カーテンコート、浸漬、ワイヤーバーコート、アプリケーターコート、スピンコート、ロールコート、電着コート、刷毛塗り等の適宜の手法にて塗布し、加熱硬化することでインク受理層を形成することができる。
【００２６】
このようにインク受理層を形成した後、このインク受理層の表面にインクジェット塗装を施す。
【００２７】
インクジェット塗装に用いるインクとしては水性インクを用いることが好ましい。水性インクとしては従来から知られている顔料を分散剤で分散した顔料インクも使用可能であるが、インクジェット塗装では顔料濃度を高めることが困難で、かつバインダー樹脂量も少ないことから印刷物の色合いが暗くなりやすく、内装装飾材としての品位が著しく減少しやすい。このような観点からは、少なくとも一部が塩基で中和された酸基を有する皮膜形成性樹脂によって顔料粒子が被覆された着色樹脂粒子水性分散体からなる水性顔料タイプのインクが、優れた耐候性と共に色再現範囲が広く、高い印刷品位を得ることが可能なことから好適である。
【００２８】
上述した水性インクに用いる顔料は特に限定されるものはなく、例えばカーボンブラック、チタンブラック、チタンホワイト、硫化亜鉛、ベンガラ等の無機顔料や、フタロシアニン顔料、モノアゾ系、ジスアゾ系等のアゾ顔料、フタロシアニン顔料、キナクリドン顔料等の有機顔料がある。かかる顔料の使用量（含有量）は、特に規定されないが、最終的に得られるインク中で０．５〜１０重量％となるような量が好ましい。
【００２９】
インクジェット塗装を行うために用いる塗装装置としては、図２に示す例を挙げることができる。この塗装装置は、噴射ノズル１０を設けた塗装ノズルヘッド８、塗装ノズルヘッド８の噴射ノズル１０に塗料を供給する塗料供給タンク９、塗装ノズルヘッド８の噴射ノズル１０からの塗料の噴射を制御する塗装制御システム１１などを設けたインクジェット式塗装機１２と、建築板１を搬送する搬送手段７とを備えて形成されるものである。
【００３０】
塗装ノズルヘッド８はインクジェット式塗装機１２の下端に設けられているものであり、建築板１の送り方向と垂直な方向に長いラインヘッドとして形成してある。
【００３１】
塗装ノズルヘッド８はイエロー、シアン、マゼンタ、ブラックの各色の塗料を噴出する４種類の塗装ノズルヘッド８ｙ，８ｃ，８ｍ，８ｋから形成してあり、フルカラー印刷による塗装を行なうことができるようにしてあるが、この塗装ノズルヘッド８の個数はこれに限られず、使用するインクの種類に応じて設けられる。塗料供給タンク９も同様に４種類のものからなるものであり、イエローの塗料を供給する塗料供給タンク９ｙは塗装ノズルヘッド８ｙに、シアンの塗料を供給する塗料供給タンク９ｃは塗装ノズルヘッド８ｃに、マゼンタの塗料を供給する塗料供給タンク９ｍは塗装ノズルヘッド８ｍに、ブラックの塗料を供給する塗料供給タンク９ｋは塗装ノズルヘッド８ｋにそれぞれ接続してある。そして各塗装ノズルヘッド８ｙ，８ｃ，８ｍ，８ｋは建築板１の搬送方向に沿って配列してある。
【００３２】
塗装制御システム１１は、各種のＣＰＵ、ＲＯＭ、ＲＡＭ等から構成されるものであり、塗装データ作成部、塗装制御部、噴射ノズル制御部等を備えて形成してある。塗装データ作成部は、原画をスキャナ等して得た色柄パターンのデータを入力して保存するものであり、塗装制御部は、塗装を行なう建築板１に応じた色柄パターンのデータを塗装データ作成部から取り出し、この色柄パターンのデータに基づいて、噴射ノズル制御部に制御信号を出力するものである。また噴射ノズル制御部は塗装ノズルヘッド８ｙ，８ｃ，８ｍ，８ｋの各噴射ノズル１０に接続してあり、噴射ノズル制御部から入力される制御信号に基づいて各噴射ノズル１０を制御するものである。各噴射ノズル１０は例えばピエゾ制御方式や光熱交換素子にレーザ光を照射する制御方式により噴射を制御されるようになっており、噴射ノズル制御部で各噴射ノズル１０を制御することによって、イエロー、シアン、マゼンタ、ブラックの各塗料の噴射と停止を個別に制御して、色柄パターンに対応したフルカラー印刷による塗装を行なうことができるものである。
【００３３】
搬送手段７は建築板１が載置された状態で塗装ノズルヘッド１０の下方を通過する搬送面６を有する。この搬送手段７はタイミングベルトなどの無限帯状のベルト１３をプーリ１４間に懸架したベルトコンベア７ａで形成することができ、インクジェット式塗装機１２の下側に配置されるものである。
【００３４】
インクジェット塗装を行うにあたっては、まず搬送手段７に建築板１を供給する。このとき、複数の建築板１を順次間隔をあけて搬送することができる。
【００３５】
このように搬送手段７にて搬送される建築板１は、塗装ノズルヘッド８の下方を通過する。このとき塗装ノズルヘッド８から建築板１上のインク受理層に向けてインクがインクジェット方式で噴射されて塗装が施される。
【００３６】
次に、この建築板１におけるインクジェット塗装が施された面（塗装面５）の複数箇所に、単色の着色塗膜２を部分的に形成する。この着色塗膜２は適宜のパターン形状に形成することができる。着色塗膜２は光透過性を有するものであることが好ましく、特に隠蔽率が７０％以下であることが好ましい。ここで、隠蔽率は、ＪＩＳ  Ｋ５６００−４−１方法Ｂ（隠蔽率試験紙）による測定にて測定されるものである。
【００３７】
このような着色塗膜２を形成するための塗料（着色塗料）としては、着色されたクリアー塗料を用いることができる。着色塗料としては、例えば顔料が含有されたアクリルシリコン系塗料や、アクリルエマルション系塗料等を用いることができる。着色塗料中の顔料は適宜のものが用いられるが、上記インクジェット塗料に用いるインクに含有されるものと同様のものを用いることができ、例えばカーボンブラック、チタンブラック、チタンホワイト、硫化亜鉛、ベンガラ等の無機顔料や、フタロシアニン顔料、モノアゾ系、ジスアゾ系等のアゾ顔料、フタロシアニン顔料、キナクリドン顔料等の有機顔料を用いることができる。このような顔料の含有量は、着色塗膜２が所望の隠蔽率を有することとなるように適宜調整されるが、着色塗料中の顔料の含有量が０．０１〜１０質量％の範囲であることが好ましい。
【００３８】
また、着色塗膜２は、好ましくはインクジェット塗装により発現される意匠模様を構成する色のうちの一色と同色となるようにする。ここで同色とは、着色塗膜２の色と、インクジェット塗装により発現される意匠模様を構成する色のうちの一色における、マンセル値表示による色相、明度、彩度の相違が０．５以内の範囲に収まる状態をいうものとする。例えばインクジェット塗装により発現される意匠模様を構成する色のうちの一色が、マンセル値表示（色相  明度／彩度）で７．５ＹＲ  ８．０／２．０の場合には、着色塗膜２の色は色相が７〜８ＹＲ、明度が７．５〜８．５、彩度が１．５〜２．５の範囲となるようにする。またこのとき好ましくは、前記意匠模様を構成する色のうち、この意匠模様の最大の領域を占める色と同一色となるようにする。そのため、着色塗料中には、上記のような顔料を、着色塗膜２の色が前記同一色となるように適宜組み合わせて含有させる。
【００３９】
着色塗膜２の形成にあたっては、建築板１における塗装面５の複数箇所に着色塗料を塗布し、必要に応じて加熱処理を施して成膜する。着色塗料の塗布は適宜の手法で為すことができるが、ロールコータにより塗布することが好ましい。すなわち塗布ロールの外周面の複数箇所に着色塗料を塗布し、この塗布ロール上の着色塗料を建築板１の塗装面５に転写することで、この塗装面５における複数箇所に所望の形状に着色塗料を塗布することができる。
【００４０】
着色塗膜２の厚みは、この着色塗膜２が所望の隠蔽率を有することとなるように適宜調整されるが、好ましくは８〜２００μｍ、更に好ましくは１０〜１２０μｍの範囲となるようにする。
【００４１】
このようにして得られる化粧建築板には、塗装面５における着色塗膜２が形成された領域では、インクジェット塗装により発現する意匠模様に着色塗膜２による色合いが付与され、且つこの領域における意匠模様の鮮明度が着色塗膜２により意図的に低減されることとなり、インクジェット塗装のみでは発現し得ない複雑な意匠模様を発現させることができる。
【００４２】
また、この化粧建築板における塗装面５に、擦れや施工作業中での損傷等によりインクジェット塗装が部分的に剥げ落ちたり損傷するなどして塗装欠陥が生じた場合は、塗装面５におけるこの塗装欠陥箇所４を含む領域に、単色の着色塗膜３（補修用着色塗膜３）を部分的に設けることで補修することができる。この補修用着色塗膜３としては、化粧建築板に予め形成されている上記の着色塗膜２と同一のものを形成することができる。
【００４３】
補修用着色塗膜３を形成するにあたり、着色塗料の塗布は適宜の手法で行うことができるが、塗装欠陥箇所４を含む所望の領域に塗布するためには、刷毛塗りにより塗布することが好ましい。そして、着色塗料の塗布後、必要に応じて加熱処理を施すことで成膜し、補修用着色塗膜３を形成することができる。
【００４４】
このようにして化粧建築板の補修を行うと、塗装面５における塗装欠陥箇所４が存在する領域の鮮明性が補修用着色塗膜３により低減されて、塗装欠陥箇所４が目立たなくなる。またこの補修用着色塗膜３は、化粧建築板に予め形成されている着色塗膜２と区別が付かなくなり、塗装欠陥箇所４の補修をしたことを看者が識別することは、著しく困難なものとなる。
【００４５】
また、上記化粧建築板には、必要に応じてその塗装面５に表面保護用のクリアー層を形成することができる。クリアー層は適宜のクリアー塗料を塗布成膜することにより形成することができ、例えばアクリルシリコン系塗料や、アクリルエマルション系塗料等を用い、これを建築板１のインクジェット塗装が施された面にスプレー等して塗布した後、８０〜１５０℃で焼き付け乾燥等することにより成膜することにより、クリアー層を形成することができる。このクリアー層の厚みは特に制限されないが、１〜１０μｍの範囲であることが好ましい。
【００４６】
また、化粧建築板には、更に無機質塗料層を形成することもできる。無機質塗料層はクリアー層の表面に無機質塗料を塗布成膜することで形成することができ、これにより建築板１の耐候性を向上することができる。無機質塗料としては適宜のケイ素アルコキシド系コーティング剤等を用いることができるが、例えばオルガノシランのシリカ分散オリゴマー溶液に、ポリオルガノシロキサンや、アルキルチタン酸塩等の縮合反応触媒を加え、或いは更にシリカを加えたケイ素アルコキシド系塗料を用い、これを静電塗装等して塗布した後、６０〜１２０℃で焼き付け乾燥等することにより成膜することにより、無機質塗料層を形成することができる。この無機質塗料層の厚みは特に制限されないが、１〜１０μｍの範囲であることが好ましい
また、更に光触媒層を形成することも好ましい。光触媒層は、無機質塗料層の表面に光触媒を含有する無機質塗料を塗布成膜することで形成することができ、これにより建築板１の防汚性を向上することができる。光触媒を含有する無機質塗料としては適宜のものを用いることができるが、例えば上記のようなケイ素アルコキシド系塗料に酸化チタン等の光触媒を加えたものを等を用い、これをスプレー塗装等して塗布した後、６０〜１２０℃で焼き付け乾燥等することにより成膜することにより、光触媒層を形成することができる。この光触媒層の厚みは特に制限されないが、０．２〜１．０μｍの範囲であることが好ましい。
【実施例】
【００４７】
以下、本発明の実施例を説明する。
【００４８】
建築板１として表面に深さ５ｍｍ、幅１０ｍｍの寸法の凹溝５が形成されたセメント基板を用いた。
【００４９】
また、インク受理層は、受理層形成組成物としてアクリル系エマルション（ＡｃＥｍ）をベースにしたアクリル樹脂塗料を用いて形成した。この塗料は、下記表１にそれぞれ示す顔料成分Ａと樹脂成分Ｂとを含有し、且つその顔料重量濃度（ＰＷＣ（％）＝Ａ／（Ａ＋Ｂ）×１００）が５０のものを用いた。そしてこの塗料をスプレー塗装し、１１０℃、６０秒間の条件で加熱成膜することで厚み３０μｍに形成した。
【００５０】
【表１】
0004847752.tif 000002
【００５１】
このようなインク受理層が形成された建築板１の、インク受理層が形成された面に対し、株式会社マスターマインド製のインクジェットプリンタ「ＭＭＰ１３０００」を用いてインクジェット塗装を施した。このとき、インクとしてはセイコーエプソン株式会社製の水性顔料系インクであるブラックインク「ＩＣＭＢ２５」、イエローインク「ＩＣＹ２５」、マゼンタインク「ＩＣＭ２５」及びシアンインク「ＩＣＣ２５」の４色のインクを用いた。
【００５２】
次に、塗装面５に形成されるインクジェット塗装による意匠模様の一部の色と同色の着色塗料としてコアシェル型アクリルエマルション塗料（関西ペイント株式会社製の品番「ＩＭ４１００」）を用い、これを建築板１の塗装面５における複数箇所に部分的に塗布し、１１０℃で２０秒間加熱成膜することで、厚み１０μｍの着色塗膜２を形成した。
【００５３】
この着色塗膜２の、ＪＩＳ  Ｋ５６００−４−１に準拠して測定される隠蔽率は４５％であった。
【００５４】
このようにして形成される化粧建築板の塗装面５を目視で観察すると、着色塗膜２が形成された領域では、インクジェット塗装により発現する意匠模様に着色塗膜２による色合いが付与され、且つこの領域における意匠模様の鮮明度が着色塗膜２により意図的に低減されて複雑な意匠模様を発現したことが認められた。
【００５５】
また、この化粧建築板の塗装面５に擦り傷を付けて意図的に塗装欠陥を形成し、この塗装欠陥箇所４を含む領域に上記の着色塗膜２を刷毛塗りにより塗布した後、常温硬化させて成膜して、厚み２０μｍの補修用着色塗膜３を形成した。
【００５６】
この補修後の化粧建築板では、目視で観察する限り、補修用着色塗膜３と予め形成されていた着色塗膜２との区別はつかず、また、補修用着色塗膜３が形成されている箇所では塗装欠陥箇所４が目立たなくなって、欠陥の存在は識別できなくなった。
【図面の簡単な説明】
【００５７】
【図１】（ａ）乃至（ｃ）は本発明の実施の形態の一例を示す斜視図である。
【図２】インクジェット塗装工程の一例の概略を示す側面図である。
【符号の説明】
【００５８】
１  建築板
２  着色塗膜
３  着色塗膜
４  塗装欠陥箇所
【図１】
0004847752.tif 000003
【図２】
0004847752.tif 000004